하 기 표 1 은 본 발명 강과 비교 강의 화학 성분 을 나타낸 것 으로 , 하 기 표 1 의 성분 을 갖 는 강 슬라브 를 가열로 에서 재 가열 온도 1150 ~ 1250 ℃ 의 온도 범위 로 1 시간 가열 한 다음 하 기 표 2 의 조건 으로 열간 압연 하 였 다 . 이후 , 하 기 표 2 의 1 차 냉각 종료 온도 ( MT ) 까지 1 차 냉각 속도 ( CR 1 ) 로 1 차 냉각 하 고 , 3 ~ 6 초 동안 공 냉한 다음 하 기 표 2 의 권 취 온도 ( CT ) 까지 2 차 냉각 속도 ( CR 2 ) 로 2 차 냉각 한 후 권 취하 였 다 . 이렇게 제조 된 열 연강판 의 최종 판 두께 는 2 . 3 ~ 4 . 5 mm 이 었 다 .